(57)【要約】【課題】  難燃性に優れたスチレン系樹脂押出発泡体を提供する。【解決手段】ポリスチレン系樹脂と発泡剤とを溶融混練してなるスチレン系樹脂組成物を押出発泡して得られるスチレン系樹脂押出発泡体であって、該発泡剤が、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種、および、スチレン系樹脂１００重量部に対して０．５〜２．３重量部の（ハ）ポリスチレンに対するガス透過係数が５×１０−１１ｃｍ３ｃｍ／（ｃｍ２・ｓ・ｃｍＨｇ）未満である可燃性物理発泡剤を使用し、かつ、難燃剤としてハロゲン系難燃剤をスチレン系樹脂１００重量部に対して０．１〜３重量部を含有することを特徴とする、スチレン系樹脂押出発泡体。【選択図】なし【特許請求の範囲】
【請求項１】
ポリスチレン系樹脂および発泡剤を溶融混練してなるスチレン系樹脂組成物を押出発泡して得られるスチレン系樹脂押出発泡体であって、
該発泡剤として、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種、および、スチレン系樹脂１００重量部に対して０．５〜２．３重量部の（ハ）ポリスチレンに対するガス透過係数が５×１０−１１ｃｍ３ｃｍ／（ｃｍ２・ｓ・ｃｍＨｇ）未満である可燃性物理発泡剤を使用し、
かつ、難燃剤としてハロゲン系難燃剤をスチレン系樹脂１００重量部に対して０．１〜３重量部含有することを特徴とする、スチレン系樹脂押出発泡体。
【請求項２】
ハロゲン系難燃剤が、ヘキサブロモシクロドデカン、テトラブロモビスフェノールＡ−ビス（２，３−ジブロモ−２−メチルプロピル）エーテル、テトラブロモビスフェノールＡ−ビス（２，３−ジブロモプロピル）エーテルおよびトリス（２，３−ジブロモプロピル）イソシアヌレートより群から選ばれる少なくとも１種であることを特徴とする、請求項１に記載のスチレン系樹脂発泡体。
【請求項３】
不燃性物理発泡剤が、二酸化炭素および水よりなる群から選ばれる少なくとも１種の発泡剤であることを特徴とする、請求項１または２に記載のスチレン系樹脂押出発泡体。
【請求項４】
ポリスチレンに対するガス透過係数が５×１０−１１ｃｍ３ｃｍ／（ｃｍ２・ｓ・ｃｍＨｇ）以上である可燃性物理発泡剤がジメチルエーテルであることを特徴とする、請求項１〜３のいずれかに記載のスチレン系樹脂押出発泡体。
【請求項５】
ポリスチレンに対するガス透過係数が５×１０−１１ｃｍ３ｃｍ／（ｃｍ２・ｓ・ｃｍＨｇ）以上である可燃性物理発泡剤が、炭素数が３〜５である飽和炭化水素から選ばれる少なくとも１種であることを特徴とする、請求項１〜４のいずれかに記載のスチレン系樹脂押出発泡体。
【請求項６】
ポリスチレン系樹脂と発泡剤とを溶融混練してなるスチレン系樹脂組成物を押出発泡して得られるスチレン系樹脂押出発泡体の製造方法であって、
該発泡剤として、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種、および、スチレン系樹脂１００重量部に対して０．５〜２．３重量部の（ハ）ポリスチレンに対するガス透過係数が５×１０−１１ｃｍ３ｃｍ／（ｃｍ２・ｓ・ｃｍＨｇ）未満である可燃性物理発泡剤を使用し、かつ、難燃剤としてハロゲン系難燃剤をスチレン系樹脂１００重量部に対して０．１〜３重量部含有することを特徴とする、スチレン系樹脂押出発泡体の製造方法。
【発明の詳細な説明】
【技術分野】
【０００１】
本発明は、難燃性に優れたスチレン系樹脂押出発泡体、およびその製造方法に関する。
【背景技術】
【０００２】
スチレン系樹脂押出発泡体は、良好な施工性や断熱特性から、例えば構造物の断熱材として用いられている。スチレン系樹脂押出発泡体の製造方法として、押出発泡成形が公知である。この押出発泡成形は、押出機などを用いてスチレン系樹脂組成物を加熱溶融し、ついで発泡剤を添加し所定の樹脂温度に冷却し、これを低圧域に押し出すことによりスチレン系樹脂押出発泡体を連続的に製造する。
【０００３】
スチレン系樹脂発泡板には、ＪＩＳ  Ａ９５１１記載の押出ポリスチレンフォーム保温板の燃焼性規格を満たすために、難燃剤が添加される。従来、ポリスチレン系樹脂押出発泡体の難燃剤としては、ヘキサシクロブロモドデカン（以下、「ＨＢＣＤ」と略する場合がある）が広く用いられてきた。ＨＢＣＤは、他の難燃剤と比べて、燃焼時に熱分解により臭素ラジカルが発生しやすく、活性ラジカルのトラップ効果を発現しやすい。このため、比較的少量の添加で難燃効果が得られることから、好適に用いられて生きた。
【０００４】
一方、ＨＢＣＤは難分解性で生態に対して高蓄積性である化合物であることから、環境衛生上、好ましいものではなく、ＨＢＣＤ使用量の削減、及びＨＢＣＤに代わる難燃剤の開発が望まれている。
【０００５】
そこで、ＨＢＣＤ以外の難燃剤を用いたポリスチレン系樹脂押出発泡板の検討がなされている。具体的には、難燃剤として、テトラブロモビスフェノールＡなどのハロゲン化芳香族アリルエーテル類と、ハロゲン化環状脂肪族化合物を除くハロゲン化脂肪族化合物あるいはその誘導体とを含有するもの（特許文献１〜２参照）、臭素化イソシアヌレートを含有するもの（特許文献３）、等が提案されている。
【０００６】
ところで、これらのＨＢＣＤ以外の難燃剤は、ＨＢＣＤに比較して分解開始温度が高く、ＨＢＣＤと同等の難燃効果を得るには、比較的多くの量を添加しなければならず、押出が不安定となる、成形不良が頻発してしまうといった問題があった。
【先行技術文献】
【特許文献】
【０００７】
【特許文献１】特開２００３−３０１０６４号公報
【特許文献２】特開２００５−３３６３１７号公報
【特許文献３】特開２００７−２３８９６１号公報
【発明の概要】
【発明が解決しようとする課題】
【０００８】
このような状況の下、本発明が解決しようとする課題は、難燃剤の少量添加でも優れた難燃性能を有し、また、環境適合性にも優れたスチレン系樹脂押出発泡体およびその製造方法を提供することである。
【課題を解決するための手段】
【０００９】
上記課題を解決するために、本発明者らは、鋭意研究を重ねた結果、発泡剤として、不燃性化合物、ポリスチレンに対するガス透過係数が５×１０−１１ｃｍ３ｃｍ／（ｃｍ２・ｓ・ｃｍＨｇ）以上である可燃性化合物よりなる群から選ばれる少なくとも１種、およびスチレン系樹脂１００重量部に対して０．５〜２．３重量部のポリスチレンに対するガス透過係数が５×１０−１１ｃｍ３ｃｍ／（ｃｍ２・ｓ・ｃｍＨｇ）未満である可燃性化合物を使用することによって、少量の難燃剤添加でも、優れた難燃性能を有する発泡体が得られることを見出し、本発明を完成するに至った。
【００１０】
すなわち、本発明は、
［１］ポリスチレン系樹脂および発泡剤を溶融混練してなるスチレン系樹脂組成物を押出発泡して得られるスチレン系樹脂押出発泡体であって、
該発泡剤として、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種、および、スチレン系樹脂１００重量部に対して０．５〜２．３重量部の（ハ）ポリスチレンに対するガス透過係数が５×１０−１１ｃｍ３ｃｍ／（ｃｍ２・ｓ・ｃｍＨｇ）未満である可燃性物理発泡剤を使用し、かつ、難燃剤としてハロゲン系難燃剤をスチレン系樹脂１００重量部に対して０．１〜３重量部含有することを特徴とする、スチレン系樹脂押出発泡体である。
［２］ハロゲン系難燃剤としては、ヘキサブロモシクロドデカン、テトラブロモビスフェノールＡ−ビス（２，３−ジブロモ−２−メチルプロピル）エーテル、テトラブロモビスフェノールＡ−ビス（２，３−ジブロモプロピル）エーテルおよびトリス（２，３−ジブロモプロピル）イソシアヌレートよりなる群から選ばれる少なくとも１種が好ましい。
［３］上記発泡剤としての不燃性物理発泡剤としては、二酸化炭素および水よりなる群から選ばれる少なくとも１種が好ましい。
［４］上記発泡剤としてのポリスチレンに対するガス透過係数が５×１０−１１ｃｍ３ｃｍ／（ｃｍ２・ｓ・ｃｍＨｇ）以上である可燃性物理発泡剤としては、ジメチルエーテルが好ましい。
［５］上記発泡剤としてのポリスチレンに対するガス透過係数が５×１０−１１ｃｍ３ｃｍ／（ｃｍ２・ｓ・ｃｍＨｇ）未満である可燃性物理発泡剤としては、炭素数が３〜５である飽和炭化水素から選ばれる少なくとも１種が好ましい。
［６］上記スチレン系樹脂押出発泡体の製造方法は、ポリスチレン系樹脂および発泡剤を溶融混練してなるスチレン系樹脂組成物を押出発泡して得られるスチレン系樹脂押出発泡体であって、
該発泡剤として、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種以上、およびスチレン系樹脂１００重量部に対して０．５〜２．３重量部の（ハ）ポリスチレンに対するガス透過係数が５×１０−１１ｃｍ３ｃｍ／（ｃｍ２・ｓ・ｃｍＨｇ）未満である可燃性物理発泡剤を使用し、かつ、難燃剤としてハロゲン系難燃剤を、スチレン系樹脂１００重量部に対して０．１〜３重量部含有することを特徴とするスチレン系樹脂押出発泡体の製造方法、である。
【発明の効果】
【００１１】
本発明によれば、難燃剤の少量添加でも優れた難燃性を有し、かつ、環境適合性にも優れたスチレン系樹脂押出発泡体およびその製造方法が提供される。
【発明を実施するための最良の形態】
【００１２】
以下、本発明の実施形態を説明する。なお、本実施の形態は本発明の一部にすぎず、本発明の要旨を変更しない範囲で本実施形態を適宜変更できることは言うまでもない。
【００１３】
本発明のスチレン系樹脂押出発泡体は、発泡剤として、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種、および、スチレン系樹脂１００重量部に対して０．５〜２．３重量部の（ハ）ポリスチレンに対するガス透過係数が５×１０−１１ｃｍ３ｃｍ／（ｃｍ２・ｓ・ｃｍＨｇ）未満である可燃性物理発泡剤を使用することを特徴とする。
【００１４】
本発明で用いられるスチレン系樹脂としては、特に限定はなく、スチレン、メチルスチレン、エチルスチレン、イソプロピルスチレン、ジメチルスチレン、ブロモスチレン、クロロスチレン、ビニルトルエン、ビニルキシレン等のスチレン系単量体の単独重合体または２種以上の単量体の組み合わせからなる共重合体や、前記スチレン系単量体とジビニルベンゼン、ブタジエン、アクリル酸、メタクリル酸、アクリル酸メチル、メタクリル酸メチル、アクリロニトリル、無水マレイン酸、無水イタコン酸などの単量体の１種または２種以上を共重合させた共重合体などが挙げられる。スチレン系単量体と共重合させるアクリル酸、メタクリル酸、アクリル酸メチル、メタクリル酸メチル、無水マレイン酸、無水イタコン酸などの単量体は、製造されるスチレン系樹脂押出発泡体の圧縮強度等の物性を低下させない程度の量を用いることができる。また、本発明に用いるスチレン系樹脂は、前記スチレン系単量体の単独重合体または共重合体に限られず、前記スチレン系単量体の単独重合体または共重合体と、前記他の単量体の単独重合体または共重合体とのブレンド物であってもよく、ジエン系ゴム強化ポリスチレンやアクリル系ゴム強化ポリスチレンをブレンドすることもできる。さらに、本発明のスチレン系樹脂は、メルトフローレート（以下、「ＭＦＲ」と称す）、成形加工時の溶融粘度、溶融張力などを調整する目的で、分岐構造を有するスチレン系樹脂であってもよい。
【００１５】
本発明におけるスチレン系樹脂としては、ＭＦＲが０．１〜５０ｇ／１０分のものを用いることが、押出発泡成形する際の成形加工性に優れ、成形加工時の吐出量、得られた熱可塑性樹脂発泡体の厚みや幅、密度または独立気泡率を所望の値に調整しやすく、発泡性（発泡体の厚みや幅、密度、独立気泡率、表面性などを所望の状況に調整しやすいほど、発泡性が良い）、外観などに優れた熱可塑性樹脂発泡体が得られると共に、圧縮強度、曲げ強度または曲げたわみ量といった機械的強度や、靱性などの特性のバランスがとれた、熱可塑性樹脂発泡体が得られる点から、好ましい。さらに、スチレン系樹脂のＭＦＲは、成形加工性および発泡性に対する機械的強度、靱性などのバランスの点から、０．３〜３０ｇ／１０分がさらに好ましく、０．５〜３０ｇ／１０分が特に好ましい。なお、本発明において、ＭＦＲは、ＪＩＳ  Ｋ７２１０（１９９９年）のＡ法、試験条件Ｈにより測定される。
【００１６】
本発明においては、前述されたスチレン系樹脂のなかでも、経済性・加工性の面からポリスチレン樹脂が特に好適に使用することができる。また、押出発泡体により高い耐熱性が要求される場合には、スチレン‐アクリロニトリル共重合体、（メタ）アクリル酸共重合ポリスチレン、無水マレイン酸変性ポリスチレンを用いることが好ましい。また、押出発泡体により高い耐衝撃性が求められる場合には、ゴム強化ポリスチレンを用いることが好ましい。これらスチレン系樹脂は、単独で使用してもよく、また、共重合成分、分子量や分子量分布、分岐構造、ＭＦＲなどの異なるスチレン系樹脂を２種以上混合して使用してもよい。
【００１７】
本発明に用いられる発泡剤は、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤よりなる群から選ばれる少なくとも１種、および、（ハ）ポリスチレンに対するガス透過係数が５×１０−１１ｃｍ３ｃｍ／（ｃｍ２・ｓ・ｃｍＨｇ）未満である可燃性物理発泡剤からなる。
【００１８】
ここで、ガス透過係数は、ＪＩＳ  Ｋ７１２６−２「プラスチック−フィルム及びシート−ガス透過度試験方法−第２部：等圧法」に準じて測定される。ガス透過係数は、例えば、測ガスクロマトグラフ（日立製作所製、６６３−３０型）を備えた等圧式ガス透過度テスター（スイスＤＲ．ＬＹＳＳＹ社製、ＧＰＭ−２００型）を用いて、測定することができる。
【００１９】
発泡剤としての（イ）不燃性物理発泡剤化合物としては、二酸化炭素、窒素、アルゴン、ヘリウム、空気、水等が挙げられ、これらの中でも、スチレン系樹脂への相溶性や発泡体の密度を低減させやすさの観点から、二酸化炭素、水が好ましい。これらは、単独でも、２種以上組み合わせて使用してもよい。
【００２０】
発泡剤としての（ロ）ポリスチレンに対するガス透過係数が５×１０−１１ｃｍ３／（ｃｍ２・ｓ・ｃｍＨｇ）以上である可燃性物理発泡剤化合物としては、ジメチルエーテル、ジエチルエーテル、メチルエチルエーテル、塩化メチル、塩化エチル等が挙げられ、これらの中でも、環境適合性等の観点から、ジメチルエーテルが好ましい。これらは、単独でも、２種以上組み合わせて使用してもよい。
【００２１】
発泡剤としての（ハ）ポリスチレンに対するガス透過係数が５×１０−１１ｃｍ３／（ｃｍ２・ｓ・ｃｍＨｇ）未満である可燃性物理発泡剤化合物としては、プロパン、ノルマルブタン、イソブタン、ノルマスペンタン、イソペンタン、シクロペンタン、ネオペンタン等が挙げられ、これらの中でも、発泡性の観点から、プロパン、ノルマルブタン、イソブタンが好ましい。これらは、単独でも、２種以上組み合わせて使用してもよい。
【００２２】
本発明においては、スチレン系樹脂に対する発泡剤の全使用量は、スチレン系樹脂組成物１００重量部に対して、４〜１０重量部とすることが好ましい。このうち、（イ）不燃性物理発泡剤は、スチレン系樹脂組成物１００重量部に対して、２〜６重量部とすることが好ましく、２〜４重量部がより好ましい。（ロ）ポリスチレンに対するガス透過係数が５×１０−１１ｃｍ／（ｃｍ２・ｓ・ｃｍＨｇ）以上である可燃性物理発泡剤は、スチレン系樹脂組成物１００重量部に対して、２〜８重量部とすることが好ましく、２．５〜４重量部がより好ましい。（ハ）ポリスチレンに対するガス透過係数が５×１０−１１ｃｍ／（ｃｍ２・ｓ・ｃｍＨｇ）未満である可燃性物理発泡剤は、スチレン系樹脂組成物１００重量部に対して、０．５〜２．３重量部とすることが好ましく、０．５〜２重量部がより好ましい。発泡剤の使用量を上記範囲にすることにより、難燃性に優れた発泡体を安定して製造することができる。
【００２３】
本発明において、発泡剤として水を用いる場合には、安定して押出発泡成形を行うために、吸水性物質を添加することが好ましい。吸水性物質とは、それ自体が水を吸水するもの、吸収するもの、吸着するもの、水によって膨潤するもの、または、水と反応し水和物を形成する化合物をいう。吸水性物質は、スチレン系樹脂に対して相溶性の低い水を吸収、吸着、あるいは反応してゲルを形成し、ゲルの状態でスチレン系樹脂中に均一に分散するため、押出発泡体に気孔やボイドが生ずることなく、安定した押出発泡成形が実現されると考えられる。
【００２４】
本発明に用いられる吸水性物質の具体例としては、表面にシラノール基を有する無水シリカ（酸化ケイ素）［例えば、日本アエロジル（株）製ＡＥＲＯＳＩＬなどが市販されている］などのように表面に水酸基を有する粒子径１０００ｎｍ以下の微粉末、スメクタイト、膨潤性フッ素雲母などの吸水性あるいは水膨潤性の層状珪酸塩並びにこれらの有機化処理品；ゼオライト、活性炭、アルミナ、シリカゲル、多孔質ガラス、活性白土、けい藻土などの多孔性物質；硫酸ナトリウム、硫酸カリウム、硫酸マグネシウム、硫酸カルシウム、硫酸バリウム、硫酸アルミニウム、硫酸亜鉛、硫酸アンモニウム、などの硫酸塩；炭酸ナトリウム、炭酸水素ナトリウム、炭酸マグネシウム、炭酸アンモニウムなどの炭酸塩；リン酸ナトリウム、リン酸マグネシウム、リン酸アルミニウム、リン酸アンモニウム、リン酸三ナトリウム、リン酸水素二ナトリウム、リン酸二水素ナトリウム、リン酸三アンモニウム、リン酸二水素カルシウム、リン酸水素カルシウム、などのリン酸塩、クエン酸カルシウム、クエン酸三ナトリウム、クエン酸三カリウム、乳酸カルシウム、シュウ酸アンモニウム、シュウ酸カリウム、コハク酸二ナトリウム、酢酸ナトリウム、ピロリン酸ナトリウム、塩化マグネシウム、塩化バリウムなどの金属塩、酸化ホウ素、ホウ酸ナトリウムなどのホウ素化合物、ポリアクリル酸塩系重合体、澱粉−アクリル酸グラフト共重合体、ポリビニルアルコール系重合体、ビニルアルコール−アクリル酸塩系共重合体、エチレン−ビニルアルコール系共重合体、ポリアクリロニトリル−メタクリル酸メチル−ブタジエン系共重合体、ポリエチレンオキサイド系共重合体およびこれらの誘導体などの吸水性高分子などが挙げられる。吸水性物質は、単独で使用してもよく、２種以上を併用しても良い。
【００２５】
本発明で用いられる吸水性物質の量は、水の添加量などによって、適宜調整されるものであるが、組成物１００重量部に対して、０．１〜１０重量部である。好ましくは０．１〜８重量部、さらに好ましくは０．２〜７重量部である。吸水性物質の含有量が０．１重量部未満の場合、吸水性物質による水の分散安定化効果が不足し、押出機内で水の分散不良による気孔、ボイドが発生し発泡体の不良につながる場合がある。一方、１０重量部をこえる場合、押出機内で吸水性物質の分散不良が発生し、気泡むらができ、発泡体の不良につながる場合があり、発泡体の断熱性能の悪化、品質のばらつきなどが大きくなるなどの問題が生じる場合がある。
【００２６】
本発明では、難燃剤としてハロゲン系難燃剤を含有することにより、得られるスチレン系樹脂発泡体に難燃性を付与することができる。 
【００２７】
本発明におけるハロゲン系難燃剤の具体的な例としては、ヘキサブロモシクロドデカン、テトラブロモシクロオクタン、クロロペンタブロモシクロヘキサンなどのハロゲン化脂環化合物；ヘキサブロモベンゼン、ペンタブロモトルエン、エチレンビスペンタブロモジフェニル、デカブロモジフェニルエーテル、２，３−ジブロモプロピルペンタブロモフェニルエーテル、ビス（２，４，６−トリブロモフェノキシ）エタン、テトラブロモ無水フタル酸、オクタブロモトリメチルフェニルインダン、ペンタブロモベンジルアクリレート、トリブロモフェニルアリルエーテルなどのハロゲン化芳香族化合物あるいはその誘導体；テトラブロモビスフェノール−Ａ、テトラブロモビスフェノール−Ｓ、テトラブロモビスフェノール−Ｆ、テトラブロモビスフェノール−Ａ−ビス（２，３−ジブロモプロピルエーテル）、テトラブロモビスフェノール−Ｓ−ビス（２，３−ジブロモプロピルエーテル）、テトラブロモビスフェノール−Ｆ−ビス（２，３−ジブロモプロピルエーテル）、テトラブロモビスフェノール−Ａ−ビス（２，３−ジブロモ−２−メチルプロピルエーテル）、テトラブロモビスフェノール−Ｓ−ビス（２，３−ジブロモ−２−メチルプロピルエーテル）、テトラブロモビスフェノール−Ｆ−ビス（２，３−ジブロモ−２−メチルプロピルエーテル）、テトラブロモビスフェノール−Ａ−ジアリルエーテル、テトラブロモビスフェノール−Ｓ−ジアリルエーテル、テトラブロモビスフェノール−Ｆ−ジアリルエーテル、などの臭素化ビスフェノール類およびその誘導体があげられる。これらの物質は、それ単体で用いても、または混合物として用いても良い。
【００２８】
これらのうちでも、ヘキサブロモシクロドデカン、テトラブロモビスフェノールＡ−ビス（２，３−ジブロモ−２−メチルプロピル）エーテル、テトラブロモビスフェノールＡ−ビス（２，３−ジブロモプロピル）エーテル、トリス（２，３−ジブロモプロピル）イソシアヌレートが、押出運転が良好であり、発泡体の耐熱性に悪影響を及ぼさない等の理由から、望ましく用いられる。
【００２９】
本発明におけるハロゲン系難燃剤の含有量は、ＪＩＳ  Ａ９５１１に規定される燃焼性を得られると共に、発泡体製造時の押出機中でスチレン系樹脂の熱安定性を維持できるように、ハロゲン系難燃剤種、発泡剤添加量、発泡体密度、さらに場合によっては他添加剤の種類あるいは添加量などにあわせて適宜調整されるものであるが、概ねスチレン系樹脂１００重量部に対して、０．２〜５重量部が好ましく、１〜３重量部がより好ましい。ハロゲン系難燃剤の含有量が０．２重量部未満では、難燃性などの発泡体としての良好な諸特性が得られがたい傾向があり、一方、５重量部を超えると、発泡体製造時の安定性、表面性などを損なう場合がある。但し、難燃剤の含有量は、ＪＩＳ  Ａ９５１１測定方法Ａに規定される難燃性が得られるように、発泡剤添加量、発泡体密度、難燃相乗効果を有する添加剤などの種類あるいは添加量などに合わせて、適宜調整されることがより好ましい。
【００３０】
本発明において、スチレン系樹脂発泡体の難燃性を向上させる目的で、上述した難燃剤と相乗効果を示す難燃助剤を添加しても良い。難燃剤と相乗効果を示す難燃助剤としては、含鉄化合物、含燐化合物、含窒素化合物、含ホウ素化合物、含硫黄化合物などが挙げられ、具体的には、酸化鉄や含燐化合物、含窒素化合物、含ホウ素化合物、含硫黄化合物（芳香族スルホン酸系化合物）などを用いれば良い。これらの中でも難燃性の観点から、含鉄化合物として酸化鉄、含燐化合物としてトリフェニルホスフェートやトリス（トリブロモネオペンチル）ホスフェート、含窒素化合物としてシアヌル酸やイソシアヌル酸およびこれらの誘導体、含ホウ素化合物として酸化ホウ素、含硫黄化合物としてスルファニル酸およびこの誘導体が最も好ましい。なお、シアヌル酸誘導体、イソシアヌル酸誘導体としては、例えば特開２００２−３０１７４号公報（［００６９］段落〜［００７９］段落）記載のものを用いることができる。
【００３１】
ハロゲン難燃剤と相乗効果を示す難燃助剤の含有量は、ハロゲン難燃剤と相乗効果を示す難燃助剤の種類にもよるが、スチレン系樹脂１００重量部に対し、０．０００１〜５重量部が好ましい。
【００３２】
本発明においては、さらに、必要に応じて、本発明の効果を阻害しない範囲で種々のシリカ、ケイ酸カルシウム、ワラストナイト、カオリン、クレイ、マイカ、酸化亜鉛、酸化チタン、炭酸カルシウムなどの無機化合物、ステアリン酸ナトリウム、ステアリン酸マグネシウム、ステアリン酸バリウム、流動パラフィン、オレフィン系ワックス、ステアリルアミド系化合物などの加工助剤、フェノール系抗酸化剤、リン系安定剤、窒素系安定剤、イオウ系安定剤、ベンゾトリアゾール類、ヒンダードアミン類などの耐光性安定剤、前記以外の難燃剤、帯電防止剤、顔料などの着色剤などの添加剤を含有されてもよい。
【００３３】
スチレン系樹脂に各種添加剤を添加する手順として、例えば、スチレン系樹脂に対して各種添加剤を添加して混合した後、押出機に供給して加熱溶融し、更に発泡剤を添加して混合する手順が挙げられるが、各種添加剤をスチレン系樹脂に添加するタイミングや混練時間は特に限定されない。
【００３４】
スチレン系樹脂の加熱温度は、使用されるスチレン系樹脂が溶融する温度以上であればよいが、添加剤などの影響による樹脂の分子劣化ができる限り抑制される温度、例えば１５０〜２６０℃程度が好ましい。溶融混練時間は、単位時間当たりのスチレン系樹脂の押出量や溶融混練手段として用いる押出機の種類により異なるので一義的に規定することはできず、スチレン系樹脂と発泡剤や添加剤とが均一に分散混合されるに要する時間として適宜設定される。
【００３５】
溶融混練手段としては、例えばスクリュー型の押出機などが挙げられるが、通常の押出発泡に用いられるものであれば特に制限されない。ただし、樹脂の分子劣化をできる限り抑えるためには、押出機のスクリュー形状を低せん断タイプのものとすることが好ましい。
【００３６】
発泡成形方法は、例えば、押出整形用に使用される開口部が直線のスリット形状を有するスリットダイを通じて、高圧領域から低圧領域へ開放して得られた押出発泡体を、スリットだいと密着又は接して設置された成形金型、及び該成形金型の下流側に隣接して設置された成形ロールなどを用いて、断面積の大きい万丈発泡体を成形する方法が用いられる。成形金型の流動面形状調整および金型温度調整によって、所望の発泡体の断面形状、発泡体の表面性、発泡体品質が得られる。
【００３７】
本発明に係るスチレン系樹脂押出発泡体は、例えば建築用断熱材や保冷庫用または保冷車用の断熱材として機能することを考慮すると、ＪＩＳ  Ａ９５１１に準じて測定される熱伝導率が０．０４０Ｗ／ｍＫ以下であることが好ましい。
【００３８】
本発明に係るスチレン系樹脂押出発泡体は、例えば建築用断熱材や保冷庫用又は保冷車用の断熱材として機能することを考慮した断熱性および、軽量性の観点から、発泡体の密度が２０〜６５ｋｇ／ｍ３であることが好ましく、より好ましくは２５〜５５ｋｇ／ｍ３である。
【００３９】
本発明に係るスチレン系樹脂押出発泡体における厚みは特に限定はないが、例えば建築用断熱材や保冷庫用又は保冷車用の断熱材として機能することを考慮した断熱性、曲げ強度及び圧縮強度の観点から、１０〜１５０ｍｍであることが好ましく、より好ましくは１５〜１２０ｍｍであり、特に好ましくは２０〜１００ｍｍである。
【００４０】
かくして、本発明により、優れた断熱性を有し、スチレン系樹脂押出発泡体を容易に得ることができる。
【実施例】
【００４１】
以下、本発明の実施例について説明する。なお、本発明が以下の実施例に限定されないことは勿論である。また、以下の実施例および比較例においては、特に断られない限り、「％」は「重量％」を表すものとする。
【００４２】
実施例および比較例において使用した原料は、次の通りである。
なお、発泡剤のガス透過係数については、ガスクロマトグラフ（日立製作所製、６６３−３０型）を備えた等圧式ガス透過度テスター（スイスＤＲ．ＬＹＳＳＹ社製、ＧＰＭ−２００型）を用いて、ＪＩＳ  Ｋ７１２６−２に準拠して測定した値である。
（Ａ）スチレン系樹脂
・ＤＩＣ（株）製、ＨＰ５００Ｍ
（Ｂ）ハロゲン系難燃剤
・ヘキサブロモシクロドデカン［アルベマール（株）製、ＨＰ９００］
・テトラブロモビスフェノール−Ａ−ビス（２，３−ジブロモ−２−メチルプロピル）エーテル［第一工業製薬（株）製、ピロガードＳＲ−１３０］
・テトラブロモビスフェノール−Ａ−ビス（２，３−ジブロモプロピル）エーテル［第一工業製薬（株）製、ピロガードＳＲ−７２０］
・トリス（２，３−ジブロモプロピル）イソシアヌレート［日本化成（株）製、ＴＡＩＣ−６Ｂ］
（Ｃ）その他添加剤 
・タルク［林化成（株）製、タルカンパウダーＰＫ−Ｚ］
・ステアリン酸カルシウム［堺化学（株）製、ＳＣ−Ｐ］
・ベントナイト［ウィルバーエリス（株）製、ゲルホワイトＨ］
（Ｄ）発泡剤
（イ）不燃性物理発泡剤
・二酸化炭素［昭和炭酸（株）製］
・水［水道水］
（ロ）ポリスチレンに対するガス透過係数が５×１０−１１ｃｍ３ｃｍ／（ｃｍ２・ｓ・ｃｍＨｇ）以上である可燃性物理発泡剤
・ジメチルエーテル［住友精化（株）製］（ポリスチレンに対するガス透過係数：３３×１０−１１ｃｍ３ｃｍ／（ｃｍ２・ｓ・ｃｍＨｇ））
（ハ）ポリスチレンに対するガス透過係数が５×１０−１１ｃｍ３ｃｍ／（ｃｍ２・ｓ・ｃｍＨｇ）未満である可燃性物理発泡剤
・イソブタン［三井化学（株）製］（ポリスチレンに対するガス透過係数：０．０５×１０−１１ｃｍ３ｃｍ／（ｃｍ２・ｓ・ｃｍＨｇ））
・ノルマルブタン［三井化学（株）製］（ポリスチレンに対するガス透過係数：０．１５×１０−１１ｃｍ３ｃｍ／（ｃｍ２・ｓ・ｃｍＨｇ））
【００４３】
実施例および比較例について、以下の手法に従って発泡体密度、独立気泡率、残存発泡剤量、熱伝導率、気泡径分布を評価した。
【００４４】
（１）押出安定性・成形性
８時間連続して製造した際の押出発泡時の安定性・成形性を、下記の基準で評価した。
○：得られる発泡体に幅、厚みの変化、金型での圧力、押出機モーター電流の変動はほとんど見られない。
△：得られる発泡体に幅、厚みの変化、金型での圧力、押出機モーター電流の変動が見られる。
×：得られる発泡体に幅、厚みの変化、金型での圧力、押出機モーター電流の変動が大きく押出発泡成形が困難である。
【００４５】
（２）発泡体外観
発泡体の外観は、以下の基準で評価した。
○：断面に未発泡樹脂塊および、ボイドがなく、かつ表面にシワおよび突起がほとんどない。
△：断面に未発泡樹脂塊および／ボイドがなく、および／または表面にシワおよび突起が少量存在する。
×：断面に未発泡樹脂塊およびボイドが多量に存在する、および／または、表面にシワおよび突起が顕著に存在する。
【００４６】
（３）発泡体全体密度（ｋｇ／ｍ３）
スチレン系樹脂押出発泡体から約３００ｍｍ（押出方向）×１００ｍｍ（幅方向）×３０ｍｍ（厚み方向）の直方体形状に切り出して重量を測定すると共に、ノギスで、縦寸法、横寸法、高さ寸法を測定した。測定された重量および各寸法から、以下の式に基づいて発泡体密度を求め、単位をｋｇ／ｍ３に換算した。
発泡体全体密度（ｇ／ｃｍ３）＝発泡体重量（ｇ）／発泡体体積（ｃｍ３）
【００４７】
（４）熱伝導率（Ｗ／ｍＫ）
製造後３０日経過したスチレン系樹脂押出発泡体の熱伝導率をＪＩＳ  Ａ９５１１に準じて測定した。
【００４８】
（５）発泡体燃焼性
ＪＩＳ  Ａ９５１１に準じて測定した。製造したサンプルを室内に保管し、製造後７日経過した発泡体について測定を行った。３秒以内に炎が消えて、残じんがなく燃焼限界指示線を超えて燃焼しないとの基準を満たしておれば、○（合格）とし、この基準に達しない場合は、×（不合格）とした。
【００４９】
（実施例１）
ポリスチレン樹脂１００重量部に対して、難燃剤としてハロゲン系難燃剤であるテトラブロモビスフェノールＡビス（２−メチルアリルエーテル）３重量部、併せて、吸水性物質としてベントナイト１重量部、滑剤としてステアリン酸バリウム０．３重量部をドライブレンドした。
得られた樹脂混合物を、口径６５ｍｍの単軸押出機（第１押出機）と口径９０ｍｍの単軸押出機（第２押出機）を直列に連結したタンデム型二段押出機へ、４０〜５０ｋｇ／ｈｒの割合で供給した。
第１押出機に供給した樹脂混合物を、約２００℃に加熱して溶融混練し、発泡剤としてポリスチレン樹脂１００重量部に対して、（イ）不燃性化合物である二酸化炭素２重量部、（ロ）ポリスチレンに対するガス透過係数が５×１０−１１ｃｍ３ｃｍ／（ｃｍ２・ｓ・ｃｍＨｇ）以上である可燃性化合物であるジメチルエーテル３重量部、（ハ）ポリスチレンに対するガス透過係数が５×１０−１１ｃｍ３ｃｍ／（ｃｍ２・ｓ・ｃｍＨｇ）未満である可燃性化合物であるイソブタン０．５重量部、ノルマルブタン１．５重量部を、第１押出機の先端付近で樹脂中に圧入した。その後、第１押出機に連結された第２押出機で混練しながら、樹脂温度を１２０〜１３０℃に冷却した後、第２押出機の先端に設けたスリットダイより大気中へ押出発泡させた後、スリットダイに密着させて設置した成形金型とその下流側に設置した成形ロールにより、厚さ４０ｍｍ、幅１５０ｍｍである断面形状の押出発泡板を得た。
押出安定性・成形性の評価は「○」、発泡体の外観の評価は「○」であった。得られた押出発泡体の密度は２９ｋｇ／ｍ３であり、ＪＩＳ  Ａ９５１１に準じて測定された熱伝導率が０．０３６Ｗ／ｍＫであった。燃焼性についてはＪＩＳ  Ａ９５１１の基準を満たしていた。
【００５０】
（実施例２〜６、比較例１〜２） 
表１に示すように、各種配合剤の種類・添加量を変更した以外は、実施例１と同様の操作により、発泡体を得た。押出発泡成形安定性および、得られた発泡体の特性を表１に示す。
【００５１】
【表１】
2011127000.tif 000002
【００５２】
実施例１〜６と比較例１〜２を比較して明らかなように、発泡剤が、（イ）不燃性物理発泡剤および（ロ）ポリスチレンに対するガス透過係数が５×１０−１１ｃｍ３ｃｍ／（ｃｍ２・ｓ・ｃｍＨｇ）以上である可燃性物理発泡剤より選ばれる少なくとも１種、および、スチレン系樹脂１００重量部に対して０〜２．５重量部の（ハ）ポリスチレンに対するガス透過係数が５×１０−１１ｃｍ３ｃｍ／（ｃｍ２・ｓ・ｃｍＨｇ）未満である可燃性物理発泡剤を使用し、かつ、難燃剤としてハロゲン系難燃剤をスチレン系樹脂１００重量部に対して０．１〜３重量部を含有させることにより、難燃性が改善された押出発泡体を安定して得られることが判る。